(57)【要約】  本発明は、キトサンおよびキトサン−金属錯体を利用した抗菌性ポリエステル含有物品であって、その洗濯耐久性がキトサン化学種をポリエステルに共有結合させることによって改善される物品に関する。本発明はまた前記物品の準備方法にも関する。
2007516358.tif 000002
【特許請求の範囲】
【請求項１】
（ａ）ポリエステル含有物品を提供する工程と、
（ｂ）ポリエステル含有物品を塩基性溶液と接触させる工程と、
（ｃ）任意選択により、工程（ｂ）で生じた物品を洗浄する工程と、
（ｄ）工程（ｂ）または工程（ｃ）で生じた物品を強い無機酸溶液と接触させる工程と、
（ｅ）任意選択により、工程（ｄ）で生じた物品を水で洗浄する工程と、
（ｆ）工程（ｄ）または工程（ｅ）で生じた物品を水溶性のＮ，Ｎ’−二置換カルボジイミドを含む溶液と接触させる工程と、
（ｇ）任意選択により、工程（ｆ）で生じた物品を水で洗浄する工程と、
（ｈ）工程（ｆ）または工程（ｇ）で生じた物品を、キトサン、キトサン塩およびキトサン誘導体よりなる群から選択されたキトサン剤を含む溶液と接触させる工程と、
（ｉ）任意選択により、工程（ｈ）で生じた物品を加熱する工程と
の順次工程を含むことを特徴とする抗菌性ポリエステル含有物品の準備方法。
【請求項２】
（ａ）ポリエステル含有物品がその上に配置される供給ステーションとポリエステル含有物品を受け取ることができる巻取ステーションとを提供する工程と、
（ｂ）供給ステーションからの物品を、前記物品が塩基性溶液と接触させられる第１処理ステーションを通して引っ張る工程と、
（ｃ）任意選択により、工程（ｂ）−処理物品を、物品が水と接触させられる第２処理ステーションを通して引っ張る工程と、
（ｄ）工程（ｂ）−または工程（ｃ）−処理物品を、物品が強い無機酸溶液と接触させられる第３処理ステーションを通して引っ張る工程と、
（ｅ）任意選択により、工程（ｄ）−処理物品を、物品が脱イオン水と接触させられる第４処理ステーションを通して引っ張る工程と、
（ｆ）工程（ｄ）−または工程（ｅ）−処理物品を、物品が水溶性のＮ，Ｎ’−二置換カルボジイミドを含む溶液と接触させられる第５処理ステーションを通して引っ張る工程と、
（ｇ）任意選択により、工程（ｆ）−処理物品を、工程（ｆ）−処理物品が水と接触させられる第６処理ステーションを通して引っ張る工程と、
（ｈ）工程（ｆ）−または工程（ｇ）−処理物品を、物品がキトサン、キトサン塩およびキトサン誘導体よりなる群から選択されたキトサン剤を含む溶液と接触させられる第７処理ステーションを通して引っ張る工程と、
（ｉ）任意選択により、工程（ｈ）−処理物品を、それが第５処理ステーションを出た後に加熱する工程と、
（ｊ）工程（ｈ）−または工程（ｉ）−処理物品を巻取ステーション上で受け取られ、かつ、その上で蓄積するようにさせる工程と
の順次工程を含むことを特徴とする抗菌性ポリエステル含有物品の製造方法。
【請求項３】
水溶性のＮ，Ｎ’−二置換カルボジイミドが１−エチル−３−（３−ジメチルアミノプロピル）カルボジイミドであることを特徴とする請求項１または２に記載の方法。
【請求項４】
水溶性のＮ，Ｎ’−二置換カルボジイミドの濃度が０．０１〜２重量／容量％であることを特徴とする請求項１または２に記載の方法。
【請求項５】
水溶性のＮ，Ｎ’−二置換カルボジイミドの濃度が０．１ｗ／ｖ％であることを特徴とする請求項３に記載の方法。
【請求項６】
工程（ｆ）でポリエステル含有物品が水溶性のＮ，Ｎ’−置換カルボジイミドを含む溶液と約５秒〜約６０分間接触させられることを特徴とする請求項１または２に記載の方法。
【請求項７】
工程（ｆ）、（ｇ）、（ｈ）または（ｉ）で生じた物品を、金属塩を含む溶液；カルボキシル基含有ポリマーを含む溶液；キトサン剤を含む追加の溶液；またはそれらの組合せと接触させる工程をさらに含む方法であって、製造された物品の表面がキトサン、金属塩、またはそれらの組合せを含むことを特徴とする請求項１に記載の方法。
【請求項８】
工程（ｆ）−、（ｇ）−、（ｈ）−、または（ｉ）−処理物品を、金属塩を含む溶液；カルボキシル基含有ポリマーを含む溶液；キトサン剤を含む追加の溶液；またはそれらの組合せを含有する次のステーションを通して引っ張る工程をさらに含む方法であって、製造された物品の表面がキトサン、金属塩またはそれらの組合せを含むことを特徴とする請求項２に記載の方法。
【請求項９】
金属塩が可溶性銀塩、可溶性銅塩、および可溶性亜鉛塩よりなる群から選択されることを特徴とする請求項７または８に記載の方法。
【請求項１０】
カルボキシル基含有ポリマーがポリアクリル酸またはナトリウム・カルボキシメチルセルロースであることを特徴とする請求項７または８に記載の方法。
【請求項１１】
ポリエステル含有物品がフィラメント、繊維、糸、織布、不織布、またはフィルムの形態であることを特徴とする請求項１または２に記載の方法。
【請求項１２】
ポリエステルがポリ（エチレンテレフタレート）、ポリ（トリメチレンテレフタレート）、ポリ（テトラメチレンテレフタレート）、ならびにそれらの共重合体およびブレンドよりなる群から選択されることを特徴とする請求項１または２に記載の方法。
【請求項１３】
ポリエステル含有物品が、本質的にポリ（エチレンテレフタレート）とポリ（トリメチレンテレフタレート）とよりなる複合繊維の形態であることを特徴とする請求項１または２に記載の方法。
【請求項１４】
請求項１に記載の方法によって製造されることを特徴とする抗菌性ポリエステル含有物品。
【請求項１５】
請求項２に記載の方法によって製造されることを特徴とする抗菌性ポリエステル含有物品。
【請求項１６】
フィラメント、繊維、糸、布またはフィルムの形態であることを特徴とする請求項１４または１５に記載のポリエステル含有物品。
【請求項１７】
請求項１６に記載の抗菌性ポリエステル含有物品を含むことを特徴とする衣料品。
【請求項１８】
水着、スポーツウェア、アクティブウェア、保護スポーツパッド、下着、または医療用衣服の形態であることを特徴とする請求項１７に記載の衣料品。
【請求項１９】
医療用衣服がガウン、マスク、手袋、またはヘッドカバーであることを特徴とする請求項１８に記載の衣料品。
【請求項２０】
請求項１６に記載の抗菌性ポリエステル含有物品を含むことを特徴とする洗えるヘルスケア製品。
【請求項２１】
医療用ドレープ、おむつ、および包帯よりなる群から選択されることを特徴とする請求項２０に記載の洗えるヘルスケア製品。
【請求項２２】
請求項１４または１５に記載の抗菌性ポリエステル含有物品を含むことを特徴とする容器。
【請求項２３】
請求項１４または１５に記載の抗菌性ポリエステル含有物品を含むことを特徴とする食品加工または食品サービングのための表面材。
【請求項２４】
請求項１４または１５に記載の抗菌性ポリエステル含有物品を含むことを特徴とする家庭用品。
【請求項２５】
ファイバフィル、寝具類、ベッドリネン、窓処理剤、カーペットおよびフローリング部品、室内装飾部品、シーツ、自動車ワイプ、家庭クリーニングワイプ、カウンターワイプ、タオル、 洗浄クロス、ダストクロス、モップ、テーブルクロス、および表面材よりなる群から選択されることを特徴とする請求項２４に記載の家庭用品。
【請求項２６】
金属塩、カルボキシル基含有ポリマー、およびそれらの組合せよりなる群から選択された１つまたは複数の化合物をさらに含むことを特徴とする請求項１４または１５に記載の抗菌性ポリエステル含有物品。
【請求項２７】
金属塩が可溶性銀塩、可溶性銅塩、および可溶性亜鉛塩よりなる群から選択されることを特徴とする請求項２６に記載のポリエステル含有物品。
【請求項２８】
ポリエステルが、ポリ（エチレンテレフタレート）、ポリ（トリメチレンテレフタレート）、ポリ（テトラメチレンテレフタレート）、またはそれらの共重合体もしくはブレンドであることを特徴とする請求項１４または１５に記載のポリエステル含有物品。
【請求項２９】
本質的にポリ（エチレンテレフタレート）とポリ（トリメチレンテレフタレート）とよりなる複合繊維の形態であることを特徴とする請求項１６に記載のポリエステル含有物品。
【請求項３０】
カルボキシル基含有ポリマーがポリアクリル酸またはナトリウム・カルボキシメチルセルロースであることを特徴とする請求項２６に記載のポリエステル含有物品。
【発明の詳細な説明】
【技術分野】
【０００１】
本発明は、キトサンおよびキトサン−金属錯体を利用した抗菌性ポリエステル含有物品であって、その洗濯耐久性がキトサン化学種をポリエステルに共有結合させることによって改善される物品に関する。本発明はまた前記物品の準備方法にも関する。
【背景技術】
【０００２】
本発明は、改善された洗濯耐久性を有する抗菌性ポリエステル含有物品を生み出すためのキトサンおよびキトサン−金属錯体の使用に関する。
【０００３】
（特許文献１）は殺菌特性の基質の準備を開示している。他の材料のうちで、ポリエステル上への可溶化キトサンの沈積、引き続く銀塩での処理、銀塩の還元およびキトサンの架橋が耐久性の殺菌性物品をもたらすと開示されている。該出願はまた、キトサンが付けられた後、銀塩処理の前か後かのどちらかのキトサンの架橋を開示している。
【０００４】
（非特許文献１）は、キトサンを使用するポリエステル布の変性を開示している。ポリエステルは苛性ソーダで加水分解され、１％酢酸溶液で中和され、次にキトサン溶液でおよび、任意選択により、架橋剤で処理された。この方法は何の共有結合もキトサンとポリエステルとの間に確立されないという制限を受け、それは多段階法であり、所望の耐久性を獲得するためにキトサンの複数のパディングが必要とされる。
【０００５】
（非特許文献２）は、ポリエステル物品へのアクリル酸単位のグラフト化、引き続く表面カルボキシル基の活性化およびキトサンの共有結合化を開示している。アクリルオリゴマー単位のこの付加は、多くのテキスタイル用途では望ましくないかもしれないし、テキスタイル工場向けのドロップ−イン方法として好適でないかもしれない。
【０００６】
（特許文献２）は、キトサンとのその次の共有結合のためにポリエステルカルボニル基を活性化するためのカルボジイミド化学種の使用を開示している。ポリラクチドまたはカプロラクトンポリマーの末端カルボキシル基はＮ−ヒドロキシスクシンイミドおよびカルボジイミドで処理されて活性エステルを作る。この活性エステルは次にキトサンで処理されてアミド結合を作る。該特許は抗菌特性も、またかかる特性の耐久性も開示していない。
【０００７】
【特許文献１】ＰＣＴ出願国際公開第００／４９２１９号パンフレット
【特許文献２】ＰＣＴ出願国際公開第０１／８８０１９号パンフレット
【特許文献３】米国特許第３，６７１，３７９号明細書
【非特許文献１】エス．マツカワ（Ｓ．Ｍａｔｓｕｋａｗａ）ら著、繊維学会誌、５１（１）（１９９５）、５１−５６ページ
【非特許文献２】フー（Ｈｕｈ）ら著、Ｊ．Ａｐｐｌ．Ｐｏｌｙｍｅｒ  Ｓｃｉ．、８１（２００１）、２７６９２７７８ページ
【非特許文献３】有機化学における命名法の規則Ｃ−９５６（Ｒｕｌｅ  Ｃ−９５６  ｉｎ  Ｎｏｍｅｎｃｌａｔｕｒｅ  ｉｎ  Ｏｒｇａｎｉｃ  Ｃｈｅｍｉｓｔｒｙ）、国際純正応用化学連合（Ｉｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ）、英国ロンドン（Ｌｏｎｄｏｎ，ＵＫ）、バターワース・アンド・コ（Ｂｕｔｔｅｒｗｏｒｔｈ  ＆  Ｃｏ．）、１９７１年、２９５ページ
【非特許文献４】有機化学における命名法の規則Ｃ−９５６（Ｒｕｌｅ  Ｃ−９５６  ｉｎ  Ｎｏｍｅｎｃｌａｔｕｒｅ  ｉｎ  Ｏｒｇａｎｉｃ  Ｃｈｅｍｉｓｔｒｙ）、国際純正応用化学連合（Ｉｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ）、英国ロンドン（Ｌｏｎｄｏｎ，ＵＫ）、バターワース・アンド・コ（Ｂｕｔｔｅｒｗｏｒｔｈ  ＆  Ｃｏ．）、１９７１年、８０ページ
【非特許文献５】繊維およびテキスタイル技術辞典（Ｄｉｃｔｉｏｎａｒｙ  ｏｆ  Ｆｉｂｅｒ  ＆  Ｔｅｘｔｉｌｅ  Ｔｅｃｈｎｏｌｏｇｙ）、ノースカロライナ州シャーロット（Ｃｈａｒｌｏｔｔｅ，ＮＣ）、ヘキスト・セラニーズ社（Ｈｏｅｃｈｓｔ  Ｃｅｌａｎｅｓｅ  Ｃｏｒｐ．）、１９９０年、８ページ
【非特許文献６】ウルマンの工業化学百科事典（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ）、第５版、ウォルフガング・ゲルハルツ編集主幹（Ｗｏｌｆｇａｎｇ  Ｇｅｒｈａｒｔｚ，Ｅｘｅｃｕｔｉｖｅ  Ｅｄｉｔｏｒ）、第Ａ１０巻、独国ワインハイム（Ｗｅｉｎｈｅｉｍ，Ｆｅｄｅｒａｌ  Ｒｅｐｕｂｌｉｃ  ｏｆ  Ｇｅｒｍａｎｙ）、ＶＣＨ  Ｖｅｒｌａｇｓｇｅｓｅｌｌｓｃｈａｆｔｇ、１９８７年、「Ｆｉｂｅｒｓ，  ３．  Ｇｅｎｅｒａｌ  Ｐｒｏｄｕｃｔｉｏｎ  Ｔｅｃｈｎｏｌｏｇｙ、Ｈ．リュッカー（Ｌｕｃｋｅｒ）Ｗ．ケーギ（Ｋａｇｉ）Ｕ．ケンプ（Ｋｅｍｐ）およびＷ．スティバール（Ｓｔｉｂａｌ）５１１５６６ページ
【発明の開示】
【課題を解決するための手段】
【０００８】
本発明は、ポリエステルの加水分解、引き続く何の中間のＮ−ヒドロキシスクシンイミドエステルもなしの水溶性カルボジイミドを用いる加水分解ポリエステルの単段階アミド化によってキトサンが物品上へ共有結合された抗菌性ポリエステル含有物品を提供する。処理は室温で実施することができる。高温硬化の必要性の欠如は本方法を単純化し、また布の色もより良好に保つ。物品は繰り返し洗濯後にその抗菌特性を保持する。
【０００９】
（ａ）ポリエステル含有物品を提供する工程と、
（ｂ）ポリエステル含有物品を塩基性溶液と接触させる工程と、
（ｃ）任意選択により、工程（ｂ）で生じた物品を洗浄する工程と、
（ｄ）工程（ｂ）または工程（ｃ）で生じた物品を強い無機酸溶液と接触させる工程と、
（ｅ）任意選択により、工程（ｄ）で生じた物品を水で洗浄する工程と、
（ｆ）工程（ｄ）または工程（ｅ）で生じた物品を水溶性のＮ，Ｎ’−二置換カルボジイミドを含む溶液と接触させる工程と、
（ｇ）任意選択により、工程（ｆ）で生じた物品を水で洗浄する工程と、
（ｈ）工程（ｆ）または工程（ｇ）で生じた物品を、キトサン、キトサン塩およびキトサン誘導体よりなる群から選択されたキトサン剤を含む溶液と接触させる工程と、
（ｉ）任意選択により、工程（Ｉ）で生じた物品を加熱する工程と
の順次工程を含む抗菌性ポリエステル含有物品の準備方法がさらに開示される。
【００１０】
（ａ）ポリエステル含有物品がその上に配置される供給ステーションとポリエステル含有物品を受け取ることができる巻取ステーションとを提供する工程と、
（ｂ）供給ステーションからの物品を、前記物品が塩基性溶液に曝される第１処理ステーションを通して引っ張る工程と、
（ｃ）任意選択により、工程（ｂ）−処理物品を、物品が水に曝される第２処理ステーションを通して引っ張る工程と、
（ｄ）工程（ｂ）−または工程（ｃ）−処理物品を、物品が強い無機酸溶液に曝される第３処理ステーションを通して引っ張る工程と、
（ｅ）任意選択により、工程（ｄ）−処理物品を、物品が脱イオン水に曝される第４処理ステーションを通して引っ張る工程と、
（ｆ）工程（ｄ）−または工程（ｅ）−処理物品を、物品が水溶性のＮ，Ｎ’−二置換カルボジイミドを含む溶液に曝される第５処理ステーションを通して引っ張る工程と、
（ｇ）任意選択により、工程（ｆ）−処理物品を、工程（ｆ）−処理物品が水に曝される第６処理ステーションを通して引っ張る工程と、
（ｈ）工程（ｆ）−または工程（ｇ）−処理物品を、物品がキトサン、キトサン塩およびキトサン誘導体よりなる群から選択されたキトサン剤を含む溶液に曝される第７処理ステーションを通して引っ張る工程と、
（ｉ）任意選択により、工程（ｈ）−処理物品を、それが第７処理ステーションを出た後に加熱する工程と、
（ｊ）工程（ｈ）−または工程（ｉ）−処理物品を巻取ステーション上で受け取られ、かつ、その上で蓄積するようにさせる工程と
の順次工程を含む抗菌性ポリエステル含有物品の連続製造方法がさらに開示される。
【００１１】
図面は次の通り４つの図よりなる。
【発明を実施するための最良の形態】
【００１２】
本発明は、キトサンがそれに共有結合された抗菌性ポリエステル含有物品の準備にかかわる。キトサンはポリ−［１−４］−β−Ｄ−グルコサミンに対して一般に用いられる名前である。キトサンはポリ−［１−４］−β−Ｎ−アセチル−Ｄ−グルコサミンであるキチンから化学的に誘導され、それは順繰りに真菌類の細胞壁、昆虫の殻および特に甲殻類から誘導される。本明細書で用いるところでは、用語「共有結合された」は、イオン（静電気）結合とは対照的に、結合に関与する各原子によって寄与される電子が共有されている共有結合によってキトサンがポリエステル基質に結合していることを意味する。ポリエステルへのキトサンの共有結合に必要とされる官能性は、物品の塩基での加水分解、引き続く無機酸処理によって成し遂げられる。その次に、カルボキシル基は水溶性のＮ，Ｎ’−二置換カルボジイミドで活性化され、キトサンはテレフタル酸含有ポリマー鎖に直接結合される。
【００１３】
ポリエステルは、ジオールとジカルボン酸とから準備されたそれらのポリマーを含む。ポリエステルの準備に使用できるジカルボン酸には、非置換および置換の芳香族、脂肪族、不飽和、および脂環式ジカルボン酸ならびに２個の炭素〜３６個の炭素を有するジカルボン酸の低級アルキルエステルが含まれるが、それらに限定されない。望ましいジカルボン酸成分の具体例には、テレフタル酸、テレフタル酸ジメチル、イソフタル酸、イソフタル酸ジメチル、２，６−ナフタレンジカルボン酸、ジメチル−２，６−ナフタレート、２，７−ナフタレンジカルボン酸、ジメチル−２，７−ナフタレート、３，４’−ジフェニルエーテルジカルボン酸、３，４’−ジフェニルエーテルジカルボン酸ジメチル、４，４’−ジフェニルエーテルジカルボン酸、４，４’−ジフェニルエーテルジカルボン酸ジメチル、３，４’−ジフェニルスルフィドジカルボン酸、３，４’−ジフェニルスルフィドジカルボン酸ジメチル、４，４’−ジフェニルスルフィドジカルボン酸、４，４’−ジフェニルスルフィドジカルボン酸ジメチル、３，４’−ジフェニルスルホンジカルボン酸、３，４’−ジフェニルスルホンジカルボン酸ジメチル、４，４’−ジフェニルスルホンジカルボン酸、４，４’−ジフェニルスルホンジカルボン酸ジメチル、３，４’−ベンゾフェノンジカルボン酸、３，４’−ベンゾフェノンジカルボン酸ジメチル、４，４’−ベンゾフェノンジカルボン酸、４，４’−ベンゾフェノンジカルボン酸ジメチル、１，４−ナフタレンジカルボン酸、ジメチル−１，４−ナフタレート、４，４’−メチレンビス（安息香酸）、４，４’−メチレンビス（安息香酸）ジメチル、蓚酸、蓚酸ジメチル、マロン酸、マロン酸ジメチル、コハク酸、コハク酸ジメチル、メチルコハク酸、グルタル酸、グルタル酸ジメチル、２−メチルグルタル酸、３−メチルグルタル酸、アジピン酸、アジピン酸ジメチル、３−メチルアジピン酸、２，２，５，５−テトラメチルヘキサン二酸、ピメリン酸、スベリン酸、アゼライン酸、アゼライン酸ジメチル、セバシン酸、１，１１−ウンデカンジカルボン酸、１，１０−デカンジカルボン酸、ウンデカン二酸、１，１２−ドデカンジカルボン酸、ヘキサデカン二酸、ドコサン二酸、テトラコサン二酸、ダイマー酸、１，４−シクロヘキサンジカルボン酸、１，４−シクロヘキサンジカルボン酸ジメチル、１，３−シクロヘキサンジカルボン酸、１，３−シクロヘキサンジカルボン酸ジメチル、１，１−シクロヘキサン二酢酸、５−スルホ−ジメチルイソフタレートの金属塩、フマル酸、無水マレイン酸、マレイン酸、ヘキサヒドロフタル酸、フタル酸などおよびそれらから誘導された混合物が挙げられる。
【００１４】
ポリエステルの準備に有用なジオールには、２個の炭素原子〜３６個の炭素原子を有する非置換、置換、直鎖、分岐、環式の脂肪族、脂肪族−芳香族または芳香族ジオールが含まれるが、それらに限定されない。望ましいジオール成分の具体例には、エチレングリコール、１，３−プロパンジオール、１，２−プロパンジオール、１，２−、１，３−および１，４−ブタンジオール、１，５−ペンタンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、イソソルビド、４，８−ビス（ヒドロキシメチル）−トリシクロ［５．２．１．０／２，６］デカン、１，２−、１，３−および１，４−シクロヘキサンジメタノール、およびジ（エチレングリコール）、トリ（エチレングリコール）、ポリ（エチレンエーテル）グリコール、ポリ（ブチレンエーテル）グリコールなどをはじめとするジオールまたはポリオールとアルキレンオキシドとの反応生成物によって製造された長鎖ジオールおよびポリオールならびにそれらから誘導された混合物が挙げられる。
【００１５】
本明細書で有用な好ましいポリエステルは、ポリ（エチレンテレフタレート）（「２ＧＴ」）、ポリ（トリメチレンテレフタレート）（「３ＧＴ」）、ならびにそれらのブレンドおよび共重合体である。
【００１６】
用語「ポリエステル含有物品」は本明細書で用いるところでは面積で少なくとも１０％ポリエステルの表面組成を有する物品を意味する。
【００１７】
衣料用途では、ポリエステルを含む衣類は、アクリル、羊毛、絹、綿、リンネル、亜麻、麻、レーヨン、セルロース、木材パルプ、酢酸セルロースまたは三酢酸セルロース、ナイロン６またはナイロン６６、ポリ（ｍ−フェニレンイソフタルアミド）（商標ノメックス（Ｎｏｍｅｘ）（登録商標）で本願特許出願人、米国デラウェア州ウィルミントン（Ｗｉｌｍｉｎｇｔｏｎ，ＤＥ，ＵＳＡ）から入手可能な「ＰＭＩＡ」）、ポリ（ｐ−フェニレンテレフタルアミド）（商標ケブラー（Ｋｅｖｌａｒ）（登録商標）で本願特許出願人から入手可能な「ＰＰＴＡ」）、ポリプロピレンおよびポリエチレンのようなポリオレフィン、繊維ガラス、ライクラ（Ｌｙｃｒａ）（登録商標）スパンデックス（本願特許出願人から入手可能）、ならびにエラストマーのような他の成分をしばしば含む。ポリ（エチレンテレフタレート）以外のポリエステル、例えば、ファイバフィル中にバインダー繊維として使用される低溶融温度の共重合体もまた存在してもよい。
【００１８】
上にリストされた繊維の組合せを追加便益のために本発明で使用することができる。かかる繊維組合せは、当業者に公知の任意の方法によって準備することができる。２つのポリマーが並んでまたはシース−コア配置で配置されている「複合」フィラメントは紡糸工程中に形成することができる。参照により本明細書に援用される米国特許公報（特許文献３）に開示されているような２ＧＴ／３ＧＴ複合繊維は本発明で有用な一例である。
【００１９】
繊維組合せの別の準備方法はステープルファイバーの均質ブレンドによってである、すなわち、スフ糸が紡糸される時に、異なる繊維をカーディングまたは延伸法で組み合わせることができる。繊維組合せはまた、異なる組成の糸、ステープル、またはフィラメントを同じ布へと編むまたは織ることによって準備することもできる。ライクラ（登録商標）スパンデックス（本願特許出願人、デラウェア州ウィルミントン）のケースでは、スパンデックスは、紡糸工程か編みでの被覆のような布製造中かのどちらかでスフ糸に加えられる。
【００２０】
本発明の方法の第１工程として、ポリエステル含有物品は前処理される。この前処理は、前記ポリエステル含有物品の表面を加水分解してキトサン基のその次の結合の準備をすることを含む。前処理は、カルボキシレート基を生み出すためにポリエステル含有物品中エステル結合の幾らかの加水分解によって達成される。
【００２１】
加水分解処理は、塩基の水溶液へのポリエステル含有物品の曝露を含む。すべての可溶性Ｉ、ＩＩ、およびＩＩＩ族水酸化物、水酸化アンモニウム、および水酸化アルキル置換アンモニウムを、加水分解を達成するために使用することができる。塩基は、水または水と１つまたは複数の水溶性有機溶媒との混合物に溶解することができる。好適な水溶性有機溶媒の例には、メタノール、エタノール、プロパノール、エチレングリコール、プロピレングリコール、アセトニトリル、ジメチルホルムアミド、およびジメチルアセトアミドが挙げられる。
【００２２】
本発明で有用な塩基は、典型的にはアルカリ金属水酸化物、最も好ましくは水酸化ナトリウムである。水溶液中の塩基の濃度は決定的に重要ではなく、使用中の塩基および処理温度に依存する。水酸化ナトリウムのケースでは、濃度は１〜４０重量％の範囲であってもよい。処理の温度は決定的に重要ではなく、室温が好ましい。１０〜９０℃の温度範囲が用いられてもよい。より高濃度の塩基ではより低温が好ましい。物品は、その重量を１〜３０％、好ましくは１〜１０％だけ減らすのに十分なほど長く塩基溶液に曝される。処理時間は塩基溶液の濃度および温度に依存するだろうし、塩基溶液の濃度が高ければ高いほど、および用いられる温度が高ければ高いほど、処理の時間は短くなる。２〜３０秒ほどに短い時間を成功裡に用いることができる。任意選択により、物品は次に塩基溶液の大部分を除去するために水で洗浄される。
【００２３】
加水分解処理の後、物品は加水分解処理によって生じたカルボキシレート基のｐＫａ未満のまたはそれに等しいｐＨまで強い無機酸での処理によって酸性化される。物品は、水洗の関与なしに水性無機酸または有機酸で直接酸性化することができる。しかしながら、水性洗浄が酸の使用量を最小限にするために好ましい。本明細書で用いるところでは、用語「強い」無機酸は、ｐＨ２未満のｐＨを有する酸を意味する。本明細書で有用な無機酸には、例えば、塩酸、硫酸およびリン酸が含まれる。塩酸が最も好ましい。酸性化工程の時間および温度は決定的に重要ではなく、室温で２秒〜３０分の範囲の時間を成功裡に用いることができる。当業者に明らかであるように、上記のように、ポリエステルは、処理されつつある物品中で多種多様な他の成分と組み合わされているかもしれないので、加水分解処理の時間および温度ならびに使用するのに適切な塩基溶液の濃度もまた物品の全体組成によって影響を受けるであろう。
【００２４】
任意選択により、物品は無機酸の大部分を除去するために再び水で洗浄される。物品は次に次の工程に直接使用されてもよいし、または任意選択により乾燥されてもよい。
【００２５】
いかなる特定の理論によって縛られることを望まないが、遊離カルボン酸基の形成をもたらす、カルボキシレ−ト基のｐＫａより下への酸性化は、その次の工程でカルボキシル化学種とキトサンとの反応の速度および効能を大きく上げると考えられる。
【００２６】
酸性化工程の後、物品は水溶性のＮ，Ｎ’−二置換カルボジイミドの水溶液で処理される。「カルボジイミド」は一般式Ｒ１Ｎ＝Ｃ＝ＮＲ２（ここで、Ｒ１およびＲ２は同一であっても異なってもよい）を有する化合物の誘導体を意味する。例えば、ジシクロヘキシルカルボジイミドはＣ６Ｈ１１−Ｎ＝Ｃ＝Ｎ−Ｃ６Ｈ１１である（（非特許文献３）を参照されたい）。 「Ｒ」は、炭素を介して結合した、飽和または不飽和、および非置換または置換であってもよい脂肪族、炭素環式、または複素環化合物に由来する一価基を意味するが、それは−ＣＮ、−ＣＮＯ、−ＣＮＳ、もしくは−ＣＮＳｅ基に対しては、または＞Ｃ＝Ｘ（ここで、ＸはＯ、Ｓ、Ｓｅ、Ｔｅ、ＮＨ、もしくは置換ＮＨである）によって直接結合した基に対しては用いられない（非特許文献４）。１つの好ましいかかるカルボジイミドは１−エチル−３−（３−ジメチルアミノプロピル）カルボジイミド（ＥＤＣ）であり、それは、例えば、アドバンスド・ケムテック（Ａｄｖａｎｃｅｄ  Ｃｈｅｍｔｅｃｈ）（ケンタッキー州ルイスビル（Ｌｏｕｉｓｖｉｌｌｅ，Ｋｅｎｔｕｃｋｙ））製の塩酸塩として商業的に入手可能である。好適な濃度は０．０１〜２重量／容量％、好ましくは０．１ｗ／ｖ％である。反応は約２０〜８０℃で行うことができ、好ましくは室温で行うことができる。曝露時間は約５秒〜約６０分、好ましくは繊維については約６秒および布については約３０分の範囲であることができる。カルボジイミドでの処理の後、物品は任意選択により水で洗浄される。.
【００２７】
物品は次にキトサンで処理される。これは物品を、キトサン剤を含有する溶液に浸漬するまたはそれで濡らすことを含む。用語「キトサン剤」は本明細書で用いるところではキトサン、キトサン塩、およびキトサン誘導体をはじめとするすべてのキトサン−ベースの部分を意味する。キトサン剤を含む溶液は水性であってもよい。しかしながら、キトサンそれ自体は水に可溶性ではないので、キトサンは溶液に可溶化されてもよい。溶解性は、モノ−、ジ−およびポリカルボン酸よりなる群から選択された水溶性の有機酸の希薄溶液にキトサンを加えることによって得られる。これは、キトサンが酸と反応して本明細書では「キトサン塩」と言われる水溶性の塩を形成することを可能にする。あるいはまた、水溶性であるＮ−およびＯ−カルボキシアルキルキトサンをはじめとする「キトサン誘導体」をキトサン塩の代わりに水中で直接使用することができる。キトサンはまた、塩化リチウムの存在下でのジメチルアセトアミド、またはＮ−メチルモルホリン−Ｎ−オキシドのような特別な溶媒に溶解されてもよい。かかる可溶化キトサン溶液は、キトサン塩またはキトサン誘導体を含有する水溶液の代わりに本発明で使用することができる。
【００２８】
典型的には、キトサン溶液は酢酸水溶液であり、例えば、２％キトサンおよび０．７５％酢酸または２％キトサンおよび１．５％酢酸水を含有する水性溶液である。処理の時間は典型的には５〜３０分である。処理の温度は決定的に重要ではなく、室温が好ましい。キトサン溶液での処理の後、過剰の溶液は滴り落ちるにまかせられてもよく、または絞り取りまたは回転によって除去されてもよい。
【００２９】
任意選択により、処理物品は次にオーブン乾燥または周囲風乾とオーブン乾燥との組合せによって乾燥される。
【００３０】
任意選択により、物品は次に室温〜１９０℃の範囲の温度で、好ましくは室温で約２４時間または約１１０℃で約１時間空気または窒素中で加熱される。
【００３１】
上の方法によって準備された物品は、下の実施例で例示されるように、抗菌特性を示し、かつ、かかる特性を多くの洗濯後に保持する。用語「抗菌性」は本明細書で用いるところでは殺菌性および殺真菌性の両方を意味する。さらに、本明細書で処理されたポリエステル含有繊維および糸は、靱性、伸びおよび手触りに関して有利な物理的性質を示す。
【００３２】
前記抗菌特性は、任意選択により、可溶性金属塩、例えば、可溶性銀塩、可溶性銅塩および可溶性亜鉛塩での処理によってさらに強化されてもよい。本発明の好ましい金属塩は、硫酸亜鉛、硫酸銅または硝酸銀の水溶液である。金属塩は典型的には水中の塩の希薄（０．１〜５％）溶液に浸漬するまたはそれをパディングすることによって付けられる。強化の程度は、使用された特定の金属塩、その濃度、曝露の時間および温度、ならびに具体的なキトサン処理、すなわち、キトサン剤のタイプ、その濃度、温度および曝露の時間に依存する。
【００３３】
本発明の上の方法によって準備された物品はまた、改善された帯電防止性をも示す。帯電防止性は、静電荷を分散させる、および静電気の蓄積を防ぐテキスタイル材料の能力に関する（非特許文献５）。
【００３４】
さらなる任意の後処理は、キトサン処理物品への、または金属塩処理キトサン処理物品へのカルボキシル基含有ポリマーの付着を含む。用語「カルボキシル基含有ポリマー」は本明細書で用いるところではポリマー主鎖に結合した側鎖にカルボン酸基を含有するポリマーを意味する。カルボキシル基含有ポリマー、最も好ましくはポリアクリル酸は、典型的には浸漬またはパディングによって希薄水溶液から付けられる。
【００３５】
上記のキトサン処理物品、金属塩処理物品またはカルボキシル基含有ポリマー処理物品のいかなるものも、さらなるキトサン溶液処理から恩恵を受けるかもしれない。本発明の方法によるキトサンでの第１処理を受けた、最終物品の表面が金属塩またはキトサン溶液で処理されるという条件で、任意の順で金属塩、カルボキシル基含有ポリマーおよび／または追加キトサンでの１つまたは複数の処理をさらに受ける物品は本発明の範囲内に含まれる。
【００３６】
好ましい実施形態では、本発明の方法は、キトサン−グラフト化ポリエステル含有物品を窒素または周囲雰囲気下で室温〜１９０℃の温度に３０秒〜２４時間加熱する工程をさらに含む。
【００３７】
本発明の物品はまた、連続プロセスで製造することもできる。本プロセスは本明細書の図面の図１で例示される。図１について今言及すると、本発明の次の順次工程を行うための装置が示される。
（ａ）ポリエステル含有物品（１）がその上に配置される供給ステーション（２）が提供される。供給ステーションは典型的には１つまたは複数の供給ローラー（１０）を含むであろう。
（ｂ）物品は、前記物品が塩基性溶液に曝される第１処理ステーション（４）を通して供給ステーションから引っ張られる。該処理ステーションは本明細書では典型的には浸漬浴トレーまたはタンクであろう。
（ｃ）物品は任意選択により、工程（ｂ）−処理物品が水に曝される第２処理ステーション（５）を通して第１処理ステーションから引っ張られる。任意選択により、１つまたは任意の数の延伸ロール（１１）が処理ステーション間で物品を導くのを助けるかもしれない、延伸ロール（１１）のような延伸ロールは、当該技術で一般に公知であるように連続プロセスの任意の工程に沿って置かれてもよい。
（ｄ）第２処理ステーションからの物品は、工程（ｃ）−処理物品が強い無機酸溶液に曝される第３処理ステーション（６）を通して引っ張られる。
（ｅ）任意選択により、第３処理ステーションからの物品は、工程（ｄ）−処理物品が水に曝される第４処理ステーション（７）を通して引っ張られる。
（ｆ）物品は次に、工程（ｄ）−または工程（ｅ）−処理物品が水溶性のＮ，Ｎ’−二置換カルボジイミドを含む溶液に曝される第５処理ステーション（８）を通して引っ張られる。
（ｇ）任意選択により、物品は次に、工程（ｆ）−処理物品が水に曝される第６処理ステーション（１３）を通して引っ張られる。
（ｈ）物品は次に、キトサン剤を含む第７処理ステーションを通して引っ張られる。上に議論されたように、キトサン剤はキトサン、キトサン塩およびキトサン誘導体よりなる群から選択される。
（ｉ）任意選択により、それがキトサン処理ステーションを出た後で、工程（ｈ）−処理物品はヒーターロール・アセンブリ（９）のようなヒーターで加熱されてもよい。
（ｊ）工程（ｈ）−または工程（ｉ）−処理物品は次に巻取ステーション（３）上で受け取られ、そしてその上に蓄積する。処理物品は典型的には横行ガイド（１２）を介して典型的には１つまたは複数の厚紙または樹脂チューブである巻取ステーション（３）上へ巻き取られて紡績ボビンを形成する。
【００３８】
供給ステーション、処理ステーション、ヒーター、および巻取部品は、繊維および糸の連続処理に便利な当該技術で公知の任意の手段であってもよい（例えば、（非特許文献６）を参照されたい）。連続プロセスは、商業的規模でポリエステル含有繊維または糸を処理するために特に適切である。
【００３９】
本発明の好ましい物品は繊維；織布および不織布をはじめとする布；フィラメント；フィルム；ならびにそれらから準備された物品および構造物の形態である。「不織」布とは、布の層が、布へ織られておらず、むしろシート、特にティッシューへ形成されている繊維よりなる布を意味する。
【００４０】
本発明の抗菌性物品は、スポーツウェア、アクティブウェア、インティメート・アパレル（例えば、下着）、水着、保護スポーツパッド、および医療用衣服（例えば、ガウン、マスク、手袋、ヘッドカバー）をはじめとする衣料；包帯、医療用ドレープ、およびおむつをはじめとする洗えるヘルスケア製品；ファイバフィル、寝具類、ベッドリネン、窓処理剤、カーペットおよびフローリング部品、室内装飾部品、タオル、洗浄クロス、ダストクロス、自動車ワイプ、家庭クリーニングワイプ、カウンターワイプ、モップ、テーブルクロス、および表面材をはじめとする家庭用品；ならびに食品および他の容器、クリーニングクロス、タオル、および表面材をはじめとする食品加工／サービスのような用途での適用を見いだすであろう。用語「ワイプ」は本明細書で用いるところでは、特に表面を拭くためであるが前記表面をきれいにするためだけでないシート様の物品を意味する。
【実施例】
【００４１】
（方法）
（洗濯）
試験検体をＡＡＴＣＣ試験方法６１の２Ａ試験手順に従って洗濯した。
【００４２】
（抗菌特性）
処理物品を、次の通り、材料の抗菌性試験のための振盪フラスコ試験（Ｓｈａｋｅ  Ｆｌａｓｋ  Ｔｅｓｔ  ｆｏｒ  Ａｎｔｉｍｉｃｒｏｂｉａｌ  Ｔｅｓｔｉｎｇ  ｏｆ  Ｍａｔｅｒｉａｌｓ）によって抗菌特性について試験した。
１．単一の、バクテリアまたは酵母寒天プレート培養物からの分離コロニーを滅菌フラスコ中の１５〜２５ｍｌのトリプチケースソイブロス（Ｔｒｙｐｔｉｃａｓｅ  Ｓｏｙ  Ｂｒｏｔｈ）（ＴＳＢ）に接種した。それを、振盪ありまたはなしで（特定菌株の適切な曝気を選択して）２５〜３７℃で（特定微生物にとって最適成長温度を用いて）１６〜２４時間培養した。糸状菌については、胞子形成培養物を寒天プレート上に調製した。
２．一晩のバクテリアまたは酵母培養物をｐＨ６．０〜７．０の滅菌リン酸塩バッファー（下を参照されたい）中へ希釈してｍｌ当たりおおよそ１０５コロニー形成単位（ｃｆｕ／ｍｌ）を得た。必要としたリン酸塩バッファーの総容量は５０ｍｌ×試験フラスコの数（対照を含めて）であった。糸状菌については、１０５芽胞／ｍｌの芽胞懸濁液を調製した。芽胞懸濁液は、滅菌した生理食塩水またはリン酸塩バッファーであふれさせた寒天プレート培養物からの芽胞を穏やかに再懸濁することによって調製した。初期接種原カウントを得るために、１０−４と１０−３の最終希釈液（リン酸塩バッファーで調製した）をトリプチケースソイアガー（ＴＳＡ）プレート上へ正副２通り一面被覆した（ｐｌａｔｅｄ）。プレートを２５〜３７℃で一晩培養した。
３．５０ｍｌの接種されたリン酸塩バッファーを、０．５ｇの試験されるべき材料を含有する各滅菌試験フラスコ中へ移した。また、何の試験材料もなしの接種されたリン酸塩バッファーおよび非接種のリン酸塩バッファーの対照フラスコも調製した。
４．すべてのフラスコを手首アクション振盪機上に置き、室温で激しく振盪しながら培養した。すべてのフラスコを定期的にサンプリングし、適切な希釈物をＴＳＡプレート上へ一面被覆した。ＴＳＡプレートを２５〜３７℃で１６〜４８時間培養し、次にコロニーを数えた。
５．コロニー数は、ｍｌ当たりのコロニー形成単位（ｃｆｕ／ｍｌ）の数として報告した。
６．活性定数、Δｔ値は次の通り計算した。Δｔ＝Ｃ−Ｂ（ここで、Δｔは接触時間ｔについての活性定数であり、Ｃは平均１ｏｇ１０（Ｘ時間培養後の未処理対照材料のフラスコ中の微生物の密度）であり、Ｂは平均１ｏｇ１０（Ｘ時間培養後の処理材料のフラスコ中の微生物の密度）である）。Δｔは典型的には４、６、または２４時間で計算され、ΔｔＸとして表されてもよい。
【００４３】
ストック・リン酸塩バッファー：
一塩基性リン酸カリウム  ２２．４ｇ
二塩基性リン酸カリウム  ５６．０ｇ
脱イオン水  １０００ｍｌまで増やされる容量
リン酸塩バッファーのｐＨをＮａＯＨかＨＣｌかのどちらかでｐＨ６．０〜７．０に調整した。ストック・リン酸塩バッファーを濾過し、滅菌し、使用まで４℃で保管した。実用リン酸塩バッファーは、１ｍｌのストック・リン酸塩バッファーを８００ｍｌの滅菌脱イオン水に希釈することによって調製した。
【００４４】
（キトサングラフト化２ＧＴ標準ポリエステル編布の準備）
ポリエステル布を１０％水酸化ナトリウム水溶液に浸漬し、９０分間穏やかに振盪した。それを次に水で洗浄し、１Ｍ塩酸水溶液中に３０分間浸漬し、脱イオン水で洗浄し、２４時間風乾した。布を次に１−エチル−３−（３−ジメチルアミノプロピル）カルボジイミド（「ＥＤＣ」）の０．１％（ｗ／ｖ）水溶液に３時間浸漬した。布を次に脱イオン水で洗浄し、１．５％酢酸を含有する２重量％水性キトサン溶液に３０分間浸漬した。キトサンは、ノルウェー国プリメックス・イングリディエンツＡＳＡ（Ｐｒｉｍｅｘ  Ｉｎｇｒｅｄｉｅｎｔｓ  ＡＳＡ，Ｎｏｒｗａｙ）製の食品グレードのキトクリア（Ｃｈｉｔｏｃｌｅａｒ）（登録商標）キトサン、分子量７５，０００であった。キトサンのＮ−脱アセチル化の程度は、プロトンおよびカーボン１３ＮＭＲ分光法で確定されるように９０％より上であった。分子量は文献に報告されるような標準相対粘度測定を用いて推定した。過剰のキトサン溶液を圧搾し、布を２４時間風乾した。必要ならば、（手順Ａ）布を存在するかもしれないいかなる有機異物をも除去するためにアセトニトリルで任意選択により洗浄した。手順Ｂは何の有機溶媒洗浄も用いなかった。処理布を次に１時間風乾し、引き続き空気中１１０℃で１時間加熱するか、周囲温度（約２５℃）で少なくとも１日放置するかのどちらかをした。
【００４５】
（実施例１）
キトサンを上記のようにポリエステル布（８インチ×８インチ、５．５９ｇの重さがある２ＧＴ編布） 上へグラフトした。キトサン処理布の重量は５．７３ｇ、０．１４ｇの増加であった。アセトニトリルで洗浄しなかった（すなわち、手順Ｂ）サンプルは空気中１１０℃で１時間加熱するか、または空気中周囲温度（約２５℃）で少なくとも１日放置した。アセトニトリルで洗浄した（すなわち、手順Ａ）サンプルは空気中１１０℃で１時間加熱した。
【００４６】
布サンプルを上記のように大腸菌（Ｅ．ｃｏｌｉ）ＡＴＣＣ２５９２２に対する抗菌性効能について試験した。図２のデータは、高温硬化がポリエステル表面上のキトサンの抗菌活性を維持するために必要ではないことを明らかに示す。
【００４７】
（実施例２）
手順Ｂを用いて実施例１で準備し、１１０℃で１時間硬化させた布の小サンプルを、オレンジＩＩ（Ｏｒａｎｇｅ  ＩＩ）染料（０．７％酢酸水中０．５ｇ／ｌ）で５分間処理し、脱イオン水で十分に洗浄し、風乾した。強い橙色着色は布上のキトサンの存在を示唆した。処理しなかったまたは苛性アルカリで処理しただけの２ＧＴ布は、オレンジＩＩ染料で同様に処理した時にかかる着色を示さなかった。１つの２Ａ（５洗浄サイクルと同等の）、４つの２Ａ（２０洗浄サイクルと同等の）および１０の２Ａ（５０洗浄サイクルと同等の）洗浄後に、カルボジイミド活性化キトサン処理布は依然として橙色であり、かなりの量のキトサンがポリエステル布の表面を依然として被覆していることを示唆した。
【００４８】
（実施例３）
手順Ａを用いて実施例１で準備し、１１０℃で１時間硬化させたキトサン処理２ＧＴ布を、ＡＡＴＣＣ試験方法６１、試験２Ａに従って洗濯した。洗浄したカルボジイミド活性化キトサン処理布および同様に洗浄した２ＧＴ対照布の抗菌性試験の結果を図３に示す。５洗浄サイクルの同等量（すなわち、１つの２Ａ洗浄）の後に、キトサン処理布は２４時間内に大腸菌すべてを殺した。５０洗浄サイクルの同等量（１０の２Ａ洗浄）の後でさえも、キトサン処理布は抗菌活性を依然として有した。対照２ＧＴ布は何の抗菌活性も示さなかった。
【００４９】
（実施例４）
手順Ｂを用いて実施例１でのように準備し、１１０℃で１時間硬化させたカルボジイミド活性化キトサン処理布は、抗菌活性を同様に保持して（図４）、ＡＡＴＣＣ試験方法６１、試験２Ａプロトコール（１つの２Ａ洗浄）に従って様々な一般家庭用洗剤を使って洗濯された。
【００５０】
（実施例５）
キトサンを、１１０℃で１時間硬化させて手順Ｂを用いて、実施例１でのようにポリエステル含有布（６０：４０の２ＧＴ：綿ブレンド）上へグラフトする。処理布を皿布巾にする。皿布巾をまた未処理布からも作製する。各布巾の一片を、上記のように抗菌性効能について試験する。処理布から作製した皿布巾の一片は、黄色ブドウ球菌（Ｓｔａｐｈｙｌｏｃｏｃｃｕｓ  ａｕｒｅｕｓ）ＡＴＣＣ６５３８、緑膿菌（Ｐｓｅｕｄｏｍｏｎａｓ  ａｅｒｕｇｉｎｏｓａ）ＡＴＣＣ２７８５３、および大腸菌（Ｅｓｃｈｅｒｉｃｈｉａ  ｃｏｌｉ）ＡＴＣＣ２５９２２に対して抗菌活性を示すが、未処理対照は示さない。処理皿布巾は次にＡＡＴＣＣ試験方法６１、試験２Ａに従って１０回洗濯され、黄色ブドウ球菌ＡＴＣＣ６５３８、緑膿菌ＡＴＣＣ２７８５３、および大腸菌ＡＴＣＣ２５９２２に対するその抗菌活性を保持していることが示される。
【００５１】
（実施例６）
２６ヶ月齢幼児、１０人の男児および１０人の女児は、１１０℃で硬化させて手順Ｂを用いて、実施例１でのようにキトサンでグラフトしたポリエステル含有繊維を含有する一連の布おむつを１ヶ月間着用する。同様なグループの１０人の男児および１０人の女児の６ヶ月齢幼児は、１ヶ月間、そのように処理しなかった一連の布おむつを着用する。すべてのおむつを、熱洗浄／冷すすぎサイクルでタイド（Ｔｉｄｅ）（登録商標）洗濯洗剤（プロクター・アンド・ギャンブル・カンパニー、オハイオ州シンシナチ（Ｐｒｏｃｔｏｒ  ＆  Ｇａｍｂｌｅ  Ｃｏｍｐａｎｙ，Ｃｉｎｃｉｎｎａｔｉ，ＯＨ））を用いて１０回洗濯する。各おむつからのサンプルを上記のように抗菌性効能について試験する。処理繊維から製造したサンプルは黄色ブドウ球菌ＡＴＣＣ６５３８に対して抗菌活性を示すが、未処理のものは示さない。また、処理おむつを着用する群の間でのおむつかぶれの発生率は、対照群の間での発生率より低い。
【図面の簡単な説明】
【００５２】
【図１】抗菌性ポリエステル含有物品を製造するための本発明の連続プロセスの略図である。
【図２】共有キトサン結合化学処理を受けたポリエステル布の大腸菌ＡＴＣＣ２５９２２に対する抗菌効果を示す図である。
【図３】洗濯（１、４、および１０の２Ａ洗浄サイクル）後の共有キトサン結合化学処理を受けたポリエステル布の大腸菌ＡＴＣＣ２５９２２に対する抗菌効果を示す図である。
【図４】様々な家庭用洗剤で洗濯後の共有キトサン結合化学処理を受けたポリエステル布の大腸菌ＡＴＣＣ２５９２２に対する抗菌効果を示す図である。
【図１】
2007516358.tif 000003
【図２】
2007516358.tif 000004
【図３】
2007516358.tif 000005
【図４】
2007516358.tif 000006
【国際調査報告】
2007516358.tif 000007
2007516358.tif 000008